СПОСОБ ПОЛУЧЕНИЯ ЦЕЛЛЮЛОЗНЫХ ФОРМОВАННЫХ ИЗДЕЛИЙ, ЦЕЛЛЮЛОЗНОЕ ФОРМОВАННОЕ ИЗДЕЛИЕ И ЕГО ПРИМЕНЕНИЕ

1. Способ получения целлюлозных формованных изделий с включениями по меньшей мере одного неполярного органического соединения посредством процесса мокро-сухой экструзии, отличающийся тем, что
- готовят эмульсию по меньшей мере с одним неполярным органическим соединением в растворе целлюлозы в растворителе и стабилизируют путем добавления по меньшей мере одного гидрофобного агента, повышающего вязкость,
и/или
- в эмульсию добавляют плоские и/или удлиненные, гидрофобизированные наночастицы, которые окружают каплеобразные включения неполярного/-ых органического/-ых соединения/-ий и образуют суспензию, и
- рекристаллизируют целлюлозу с получением формованного изделия с целлюлозной матрицей, в которой неполярное/-ые органическое/-ие соединение/-ия распределено/-ы в дисперсной форме.
2. Способ по п.1, отличающийся тем, что в качестве одного из гидрофобных агентов, повышающего вязкость, используют наночастицы, причем из плоских гидрофобизированных продуктов предпочтительны модифицированные слоистые силикаты, а из удлиненных частиц - нанотрубки или нанофиламенты.
3. Способ по п.1, отличающийся тем, что в качестве гидрофобного агента используют имеющую нанометровую структуру пирогенную кремниевую кислоту, полимеры с олефиновыми и ароматическими фракциями, предпочтительно бутадиенстирольные блок-сополимеры, или фосфорсодержащие сложные эфиры.
4. Способ по п.1, отличающийся тем, что в качестве растворителя применяют оксид третичного амина или ионную жидкость.
5. Способ по п.2, отличающийся тем, что гидрофобные агенты используют в доле от 1 до 50 вес.%, предпочтительно от 1 до 30 вес.%, в расчете на вес целлюлозы.
6. Способ по п.2, отличающийся тем, что в качестве модифицированных слоистых силикатов используют гидрофобизированные бентониты.
7. Способ по п.1, отличающийся тем, что как в гидрофобный(е) агент(ы), так и в плоские наночастицы добавляют красители, УФ-стабилизаторы, бактерицидные вещества, огнезащитные средства, антистатики, сшивающие агенты, пластификаторы и/или катализаторы.
8. Способ по п.1, отличающийся тем, что в качестве неполярных органических соединений применяют углеводороды, воски, пчелиные воски, масла, жирные кислоты, сложные эфиры жирных кислот, стеариновые ангидриды, длинноцепочечные спирты или их смеси, каждый с температурой плавления ниже 100°С.
9. Способ по п.1, отличающийся тем, что неполярное(ые) органическое(ие) соединение(я) смешивают с другими органическими веществами, которые снижают температуру плавления неполярного(ых) органического(их) соединения(и).
10. Способ по п.1, отличающийся тем, что включения неполярного(ых) органического(их) соединения(и) получают из растворов или суспензий активных веществ, предпочтительно неполярных активных веществ, в неполярных органических растворителях.
11. Способ по п.10, отличающийся тем, что в качестве активных веществ применяют растительные продукты, такие как масло жожоба, масло моной, масло энотеры, масло авокадо, масло какао, эфирные растительные экстракты или неполярные вытяжки из растений, маслорастворимые витамины, такие как витамин A, D и Е, а также инсектициды, пиретроиды, предпочтительно перметрин, или репелленты.
12. Способ по п.10, отличающийся тем, что концентрация активного/-ых вещества/веществ составляет от 0,001 до 500 г и более на кг формованного изделия.
13. Целлюлозное формованное изделие с целлюлозной матрицей и диспергированными в ней включениями неполярного/-ых органического/-их соединения/-ий, которое содержит по меньшей мере один гидрофобный агент, повышающий вязкость, и/или в котором включения окружены плоскими и/или удлиненными гидрофобизированными наночастицами в качестве барьерного материала.
14. Целлюлозное формованное изделие по п.13, отличающееся тем, что неполярное/-ые органическое/-ие соединение/-ия выбрано/-ы из группы, включающей углеводороды, воски, пчелиные воски, масла, жирные кислоты, сложные эфиры жирных кислот, стеариновые ангидриды и длинноцепочечные спирты, каждый из которых имеет температуру плавления ниже 100°С.
15. Целлюлозное формованное изделие по п.13, отличающееся тем, что доля неполярного/-ых органического/-их соединения/-ий составляет более 10 вес.%, предпочтительно более 30 вес.%, особенно предпочтительно более 40 вес.%, в расчете на вес целлюлозы.
16. Целлюлозное формованное изделие по п.13, отличающееся тем, что включения содержат одно или несколько активных веществ из группы, включающей растительные продукты, масло жожоба, масло моной, масло энотеры, масло авокадо, масло какао, эфирные растительные экстракты, неполярные вытяжки из растений, маслорастворимые витамины, витамин A, D и Е, инсектициды, пиретроиды, перметрин и репелленты.
17. Целлюлозное формованное изделие по п.16, отличающееся тем, что активные вещества содержатся в количестве до 50 вес.% в расчете на вес целлюлозного формованного изделия.
18. Целлюлозное формованное изделие по п.13, отличающееся тем, что доля гидрофобного (ых) агента (ов) составляет от 1 до 50 вес.% в расчете на вес целлюлозы.
19. Целлюлозное формованное изделие по п.13, отличающееся тем, что наночастицы состоят из гидрофобизированной нанометровой пирогенной кремниевой кислоты.
20. Целлюлозное формованное изделие по п.13 или 16, отличающееся тем, что оно содержит барьерный материал из наночастиц для удержания неполярных органических соединений и для контролированного выделения активных веществ.
21. Целлюлозное формованное изделие по п.20, отличающееся тем, что доля барьерного материала составляет от 1 до 50 вес.% в расчете на вес целлюлозы.
22. Целлюлозное формованное изделие по п.20, отличающееся тем, что барьерный материал является гидрофобизированным.
23. Целлюлозное формованное изделие по п.20, отличающееся тем, что барьерный материал содержит нанометровые гидрофобизированные слоистые силикаты, нанометровый гидрофобизированный бентонит или нанотрубки, или нанофиламенты.
24. Целлюлозное формованное изделие по п.13, отличающееся тем, что включения окружены зоной с повышенной плотностью барьерного материала.
25. Целлюлозное формованное изделие по п.13, отличающееся тем, что оно содержит волокно, причем согласно испытанию по DIN EN 26330 (1993), потеря одного или нескольких неполярных органических соединений относительно первоначально содержавшегося в волокне количества соответствующего органического соединения после 20 стирок составляет менее 20 вес.%.
26. Целлюлозное формованное изделие по п.13, отличающееся тем, что оно в диапазоне температур от 15 до 45°С имеет удельную скрытую теплоту более 20 Дж/г, предпочтительно более 30 Дж/г, особенно предпочтительно более 50 Дж/г.
27. Целлюлозное формованное изделие по п.13, отличающееся тем, что оно получено способом по любому из пп.1-11.
28. Целлюлозное формованное изделие по п.13, отличающееся тем, что оно в качестве гидрофобного агента, повышающего вязкость, содержит фосфорсодержащий сложный эфир и/или снабжено гидрофобизированными наночастицами, наполненными огнезащитными средствами, и тем самым выполнено огнестойким.
29. Применение целлюлозного формованного изделия по п.13 в текстильных плоских структурах при необходимости со смешиванием с другими текстильными волокнами для получения особой бумаги или для получения пленок, в частности пленок, насыщенных активными веществами.